(57)【要約】【課題】  本発明は、高性能ＳＯＦＣ支持電極の新規な構造及びその製造方法を提供する。【解決手段】  固体酸化物燃料電池の支持電極（２２）を製造する方法は、（ａ）上面（２４）を有し、電子非導通材料と電子導通材料とを具備する固体支持電極を提供することと；（ｂ）上面（２４）の上に所望の非遮蔽パターンを作成するために、上面にマスク（２９）を塗布することと；（ｃ）非遮蔽パターンから、支持電極の所定の深さまで、所望の量の材料を除去することと；（ｄ）マスクを除去することとを含む。【選択図】  図２
2006173091.tif 000002
【特許請求の範囲】
【請求項１】
固体酸化物燃料電池の支持電極（２２）を製造する方法において、
（ａ）上面（３０）を有し、電子非導通材料と電子導通材料とを具備する固体支持電極（２２）を提供することと；
（ｂ）前記上面の上に所望の非遮蔽パターンを作成するために、前記上面にマスク（２９）を塗布することと；
（ｃ）前記非遮蔽パターンから、前記支持電極の所定の深さまで、所望の量の材料を除去することと；
（ｄ）前記マスクを除去することと
から成る方法。
【請求項２】
前記導通材料は、酸化ニッケルであり、前記非導通材料は、酸化ジルコニアである請求項１記載の方法。
【請求項３】
前記支持電極（２２）は、互いに重なり合う関係にある第１の層（２４）及び第２の層（２６）を更に具備し、前記上方の層は、前記下方の層と同一の多孔度／特性を有するか、又は前記下方の層とは異なる多孔度／特性を有する請求項１記載の方法。
【請求項４】
前記上方の層（２４）は、前記下方の層（２６）より相対的に厚い請求項２記載の方法。
【請求項５】
工程（ｂ）及び（ｃ）は、前記上方の層（２４）にのみ適用される請求項３記載の方法。
【請求項６】
工程（ｂ）において、前記マスク（２９）は、複数の非遮蔽多面体から成る規則的パターンを作成するように構成される請求項１記載の方法。
【請求項７】
工程（ｂ）において、前記マスク（２９）は、複数の非遮蔽形状から成る規則的パターンを作成するように構成される請求項１記載の方法。
【請求項８】
工程（ｃ）は、化学エッチング又は物理エッチングにより実行される請求項１記載の方法。
【請求項９】
前記支持電極は、互いに重なり合う関係にある第１の層（２４）及び第２の層（２６）を更に具備し、前記上方の層は、前記下方の層と同一の多孔度／特性を有するか、又は前記下方の層とは異なる多孔度／特性を有する請求項２記載の方法。
【請求項１０】
電解質（１６）を間に挟む支持アノード（２２）とカソード（１４）とを具備し、前記支持アノード（２２）は、所望の量の材料が除去された所定のパターンを有する上面（３０）を有する固体酸化物燃料電池（１０）。
【発明の詳細な説明】
【技術分野】
【０００１】
本発明は、高性能固体酸化物燃料電池（ＳＯＦＣ）の製造に関し、特に、電極支持形燃料電池の製造方法に関する。
【背景技術】
【０００２】
燃料電池は、化学エネルギーを電気化学的に電気に変換する装置である。現在、固体酸化物燃料電池には２つの基本電池構成、すなわち、電解質支持形電池と、電極支持形電池とがある。電解質支持形電池を含むいくつかの平板形ＳＯＦＣにおいては、電解質は、電池の機械的支持構造であり、通常、１５０〜２５０μｍの厚さを有する。電極支持形電池では、支持電極は、電気流通経路を形成し、質量を輸送し、機械的強度を与える。一般に、ＳＯＦＣ支持電極の特徴及び／又は特性は、電気導通要素、酸化物イオン伝導要素及び多孔構造を含む。加えて、電池に要求される平坦度及び機械的強度を与えるために、支持電極は、相当な厚さを有する。この種のＳＯＦＣにおいては、電解質は、５０μｍ以下の厚さの薄膜から構成され、支持電極の上に形成される。円筒形燃料電池、電気的直列セグメント分割燃料電池、及びいくつかの平板形ＳＯＦＣ構造は、この種の電池を採用する。電極支持形電池において、薄い電解質を使用すると、電池の抵抗損は減少する。しかし、支持電極の電気化学的性能及び機械的性能を改善する試みは、依然として続けられている。
【０００３】
特許文献１は、相対的に厚い傾斜アノード又は多層アノードを有する高性能ＳＯＦＣを製造するための改善された方法を開示する。特に、Ｎｉ及びＹＳＺアノードは、主要層が、当初、約８０体積％のＮｉＯを有し、副次層は、当初、約６０体積％のＮｉＯを有するように製造される。本発明は、電気化学的性能を損なわずに、より分厚く、従って、強度の点で、より優れたアノードの使用を可能にする。十分な電子導通及び多孔構造という利点を得るためには、主要層において、ＮｉＯの量を多くすることが好ましいが、大型で平坦な電池の場合、ＮｉＯとＹＳＺの熱膨張係数（ＣＴＥ）の不一致のために、この構造の製造には、問題がある。更に、アノード中のＮｉが大きな体積を占めていると、還元後、動作温度が高い場合、アノードのクリープ／焼結を引き起こす可能性があると考えられる。
【０００４】
特許文献２は、固体酸化物燃料電池の電極、特にアノードを製造する方法を開示する。方法は、導電性テープの積層パターンから成る微小複合要素を形成することと；微小複合要素から、各々が積層パターンを有する複数の微小複合部分要素を作成することと；隣接する微小複合部分要素の積層パターンが、互いに対して異なる向きになるように、微小複合部分要素のうちの少なくとも２つを並置することとを含む。アノードテープ中の部分要素によって形成されるネットワークは、アノード要素の不規則性を最小限に抑え、それにより、電気接続度を最大限にする。この特許の開示によれば、導電性ネットワークは、アノード還元中に起こりうる寸法の変化を防止する一方で、アノード全体の構造を強化できる。強度の改善は、アノード構造の中の電解質ネットワークによって実現される。この方法の課題の１つは、製造工程の間にひずみ力を受けやすい部分要素を効果的に制御し、所望の順序に保持することである。
【０００５】
特許文献３は、イオウを含有する炭化水素燃料によって動作可能なＳＯＦＣ、並びにそのような燃料電池の製造方法を開示する。この電池の重要な特徴の１つは、従来のアノードで使用されていたＮｉの代わりに、Ｃｕ含有材料及びセリア含有材料を使用することである。触媒材料を効率よく支持アノード構造に含浸できるように、支持アノード構造に十分な多孔度をもたらすために、ＮｉＯ／ＹＳＺから製造されたアノード構造は、まず、Ｎｉ／ＹＳＺに還元され、その後、Ｎｉをリーチングによって除去するために、ＨＮＯ３によって還流される。イオウ含有炭化水素燃料に対して、炭素の沈着を回避するために、還流の結果として形成されるＹＳＺスケルトンに、その後、Ｃｕ及びセリアなどの触媒が含浸される。しかし、多くの場合、この含浸は、適切な電気流通経路を形成するには不十分である。
【０００６】
電極支持形燃料電池においては、十分な機械的強度を与えるために、支持電極の厚さを最小限にすることが要求される。一般に、支持電極が厚くなるほど、電池の強度は増す。しかし、支持電極を有する電池は、通常、電極の構成要素と電解質成分とのＣＴＥの不一致及び焼結収縮の相違によって、反り／平坦さの欠落を示す。電極支持形ＳＯＦＣの場合、支持電極を厚くすることにより、電池の平坦度は改善される。一方、分厚い支持電極は、電極を通る質量の輸送を制限する可能性がある。例えば、支持カソードにおける酸素の輸送、又は支持アノードにおける燃料／生成物の輸送を制限する場合がある。質量の輸送の制限は、燃料電池の効率に重大な影響を及ぼす。それは、燃料及び／又は空気の利用率が高い場合、濃度分極が、燃料電池の性能を大幅に低下させるからである。支持電極における濃度分極を減少するために実行可能な方法としては、
・  支持電極の多孔度を増す方法；
・  支持電極を薄くする方法；及び
・  支持電極の多孔／構成要素構造を設計し且つ最適化する方法
などがある。
【特許文献１】米国特許第６，２２８，５２１号
【特許文献２】米国特許第５，２７０，５３６号
【特許文献３】世界特許出願第ＷＯ０２／０５８１６９号
【発明の開示】
【発明が解決しようとする課題】
【０００７】
本発明は、高性能ＳＯＦＣ支持電極の新規な構造及びその製造方法を提供する。従来の支持電極では、不規則な微小構造及び多孔構造が見られたが、電気化学的性能を向上するために、本発明の支持電極構造においては、電極構成要素の方向性及び接続性は、規制される。また、電池の電気化学的性能を損なうことなく、十分な機械的強度及び電池に望まれる平坦度を与えるために、支持電極を、相当に分厚く形成できる。一実施形態においては、支持電極は、まず、周知の方法に従って電極を製造することにより形成される。本発明の実施形態では、電極は、相対的に厚い上部層と相対的に薄い下部層とを含む、ジルコニア‐ニッケル（又は酸化ニッケル）材料の２つの層から構成されてもよい。その場合、厚い上部層は、薄い下部層より高い多孔度を有する。次の製造工程は、設計パターンに従って、支持電極の上部層の外面をマスクで遮蔽することを含む。続いて、支持電極材料の一方、すなわち、ニッケル（又は酸化ニッケル）をエッチングによって除去するか、又は双方の材料をエッチングによって除去する工程と、マスクを除去する工程とが実行される。遮蔽されない領域においては、エッチングプロセスにより、ニッケル（又は酸化ニッケル）が除去されて、ジルコニアが残された形状が生成されるか、あるいはニッケル（又は酸化ニッケル）とジルコニアの双方が物理的に除去され、何もない空間が残された形状が生成される。
【０００８】
上部層において実現されるパターンに応じて、支持電極の上に重なる配線部のガス経路を、支持電極の非遮蔽領域（例えば、ジルコニアのみのパターン又は何もない空間）と整列させることができ、一方、配線部の電気導通経路（例えば、リブ又はくぼみ）は、ニッケルを含有する遮蔽パターンと整列する。
【課題を解決するための手段】
【０００９】
従って、より広い面においては、本発明は、固体酸化物燃料電池の支持電極を製造する方法であって、（ａ）平坦な上面を有し、電子非導通材料と電子導通材料とを具備する固体支持電極を提供することと；（ｂ）上面の上に所望の非遮蔽パターンを作成するために、上面にマスクを塗布することと；（ｃ）非遮蔽パターンから、支持電極の所定の深さまで、所望の量の材料を除去することと；（ｄ）マスクを除去することとから成る方法に関する。
別の面においては、本発明は、固体酸化物燃料電池の支持電極を製造する方法であって、（ａ）上面を有し、電子非導通材料と電子導通材料とを具備する固体支持電極を提供することと；（ｂ）上面の上に所望の非遮蔽パターンを作成するために、上面にマスクを塗布することと；（ｃ）非遮蔽パターンから、支持電極の所定の深さまで、所望の量の材料を除去することと；（ｄ）マスクを除去することとから成り、支持電極は、互いに重なり合う関係にある第１の層及び第２の層を更に具備し、上方の層は、下方の層と同一の多孔度／特性を有するか、又は下方の層とは異なる多孔度／特性を有し；更に、上方の層は、下方の層より相対的に厚い方法に関する。
【００１０】
以下、添付の図面に関連させて、本発明を説明する。
【発明を実施するための最良の形態】
【００１１】
図１は、ＳＯＦＣスタックに組み込むための従来の１つのＳＯＦＣ１０を示す。燃料電池１０は、電解質１６を間に挟む傾斜アノード１２とカソード１４とを含む。電解質は、カソード１４と接触すると共に、アノードの第１の隣接層１８と接触する。アノードの第１の層１８より厚い第２のアノード層２０は、第１のアノード層１８の他方の面と接触する。アノード１２は、ニッケル及びＹＳＺ（イットリア安定化ジルコニア）から製造されてもよい。アノード１２は、第１のアノード層１８が約６０体積％のＮｉＯを含み、第２のアノード層２０が約８０体積％のＮｉＯを含むように製造される。また、反応ガスを容易に搬送できるように、第２のアノード層２０は、より大きな多孔度を有する。
【００１２】
図２は、本発明の一実施形態に従って支持電極、好ましくはアノードを製造する方法を示す。特に、アノード２２は、アノード１２と同様の傾斜アノードであり、相対的に厚い層２４と、相対的に薄い層２６とを含む。薄い層２６の下方に位置する電解質２８も示される。図２に示される最初の製造工程は、テープ鋳造、カレンダーがけ、乾式プレスなどの周知の何らかの適切な方法、又は’５２１特許に記載されるような方法により実行されてもよい。十分な機械的強度を与え且つ電池を平坦な構造にするために、支持電極、すなわち、アノード２２は、相当な厚さを有する。傾斜層２４、２６の組成及び多孔度は、アノード１２と同様であってもよい。
【００１３】
焼結後、支持アノードの外面３０に、所望の形状を有するマスク２８が塗布される。遮蔽されない領域にある電気導通層などの電極要素のうちの少なくとも１つ、例えば、ＮｉＯを、化学エッチング及び／又はプラズマエッチング、あるいは他の周知の方法によるリーチング又はエッチングによって除去できる。その結果、イオン伝導層、又はＮｉＯとジルコニアの双方が除去されて何もない空間を有し、質量の輸送が改善され、多孔度が増したパターン又は複数の経路３２を有するスケルトンが得られる。マスク領域の下方の電気導通経路３４は、不変のままであり、適切な電子導通を行う。多孔度、機械的強度及び電気導通の利点を最適化し、且つ流れフィールド及び配線部の形状に適合するように、マスクパターンを設計できる。図３、図４及び図５は、ここで説明されるマスク塗布プロセスによって実現可能なパターンの例を示す。
【００１４】
図３は、リーチング又はエッチングにより形成され、多孔度が増した領域３８が相対的にオープン且つ規則的に配列されているパターンを有する支持アノード３６を示す。すなわち、この場合、ＮｉＯ及びＹＳＺから形成される境界部４０の内側で、ＮｉＯ（又はＮｉＯとジルコニアの双方）が除去されている。領域３８は、丸形、正方形、楕円形、菱形、多面体などの形状であればよく、リーチング又はエッチングにより形成される領域３８の侵入の深さ又は程度は、所望の条件に応じて異なる。
【００１５】
図４には、丸形の支持アノード４２が示される。この場合、支持アノードは、複数の同心リング又は円形領域４４から成るパターンを含み、それらの領域の多孔度を増すために、それらの領域からＮｉＯ（又はＮｉＯとジルコニアの双方）が除去されている。隣接する円形領域４４は、ＮｉＯとジルコニアの双方を含む。リーチング又はエッチングにより形成される領域４４の侵入の深さ又は程度は、所望の条件に応じて異なる。
【００１６】
図５は、丸形の支持電極４８を示す。この場合のマスクパターン５０は、図３に示されるパターンに類似するが、導通領域及び非道通領域から成る格子は、図３のパターンよりはるかに細かい。境界部領域５２は、層の厚さ全体にわたりＮｉＯとＹＳＺの双方を含み、導通状態のままであってもよいが、この領域をエッチングにより除去することも可能であり、その場合、ＹＳＺスケルトンは、損なわれる。
【００１７】
現時点で最も実用的で、好ましい実施形態であると考えられるものに関連して、本発明を説明したが、本発明は、開示される実施形態に限定されない。また、特許請求の範囲に記載された符号は、理解容易のためであってなんら発明の技術的範囲を実施例に限縮するものではない。
【図面の簡単な説明】
【００１８】
【図１】典型的な電極支持形固体酸化物燃料電池の横断面図である。
【図２】本発明に従って支持電極を製造するために採用される一連の方法工程を示す流れ図である。
【図３】本発明の第１の実施形態に従った支持電極（アノード）パターンの平面図である。
【図４】本発明の第２の実施形態に従った支持電極（アノード）パターンの平面図である。
【図５】本発明の第３の実施形態に従った支持電極（アノード）パターンの平面図である。
【符号の説明】
【００１９】
１４…カソード、２２…支持アノード、２４…相対的に厚い層、２６…相対的に薄い層、２８…電解質（マスク）、３０…アノードの外面
【図１】
2006173091.tif 000003
【図２】
2006173091.tif 000004
【図３】
2006173091.tif 000005
【図４】
2006173091.tif 000006
【図５】
2006173091.tif 000007